(57)【特許請求の範囲】
【請求項１】
第１の主面および第２の主面を有し、金属炭化物とアルミナとを主成分として含むセラミックス材料から構成される磁気ヘッドスライダー用セラミックス基板であって、
前記金属炭化物の金属はＴｉであり、
前記主成分中、前記金属炭化物が２０質量％以上８０質量％以下の割合で含まれ、
前記磁気ヘッドスライダー用セラミックス基板は、平均結晶粒径ａの微粒子層と平均結晶粒径ｂの粗粒子層とを含み、
前記微粒子層の厚さｔ１、前記磁気ヘッドスライダー用セラミックス基板の厚さＴ、前記平均結晶粒径ａおよび前記平均結晶粒径ｂは
０．０５Ｔ≦ｔ１≦０．９５Ｔ
１．１≦ｂ／ａ
の関係を満たす磁気ヘッドスライダー用セラミックス基板。
【請求項２】
前記微粒子層の平均結晶粒径ａは１μｍ以下である請求項１に記載の磁気ヘッドスライダー用セラミックス基板。
【請求項３】
前記平均結晶粒径ａおよび前記平均結晶粒径ｂは
１．１≦ｂ／ａ≦２．０
の関係を満たす請求項１または２に記載の磁気ヘッドスライダー用セラミックス基板。
【請求項４】
前記微粒子層と前記粗粒子層とは同じ組成を有する請求項１から３のいずれかに記載の磁気ヘッドスライダー用セラミックス基板。
【請求項５】
前記セラミックス材料は、１００質量％の前記主成分に対して１質量％以下の添加物を更に含み、
前記添加物は、Ｃｒ、Ｍｇ、Ｃａ、Ｓｃ、Ｓｒ、Ｙ、Ｚｒ、または、Ｎｂの酸化物およびＣの少なくとも１種を含む請求項１から４のいずれかに記載の磁気ヘッドスライダー用セラミックス基板。
【請求項６】
前記微粒子層は、前記第１の主面または前記第２の主面と接している請求項１から５のいずれかに記載の磁気ヘッドスライダー用セラミックス基板。
【請求項７】
前記微粒子層を２つ含み、前記２つの微粒子層は、前記第１の主面および前記第２の主面とそれぞれ接している請求項１から６のいずれかに記載の磁気ヘッドスライダー用セラミックス基板。
【請求項８】
請求項１から７のいずれかに記載の磁気ヘッドスライダー用セラミックス基板を、前記第１の主面および前記第２の主面に対して非平行な方向に切断することによって得られるチップによって構成される本体と、
前記本体に保持された記録再生素子と
を備える、磁気ヘッドスライダー。
【請求項９】
前記チップは前記切断によって生じた切断面を有し、
前記切断面の表面粗さＲmaxは０．３μｍ以下である請求項８に記載の磁気ヘッドスライダー。
【請求項１０】
前記切断面の稜線部におけるチッピングは５μｍ以下である請求項９に記載の磁気ヘッドスライダー。
【請求項１１】
請求項１０に記載の磁気ヘッドスライダーを備えたハードディスクドライブ。
【請求項１２】
請求項１に記載の磁気ヘッドスライダー用セラミックス基板の製造方法であって、
前記金属炭化物を構成する金属および炭素と、アルミナとを含み、第１の粒度を有する第１の原料粉末を成形することによって、層状の第１の成形体を得る工程と、
前記金属炭化物を構成する金属および炭素と、アルミナとを含み、第２の粒度を有する第２の原料粉末を成形することによって、層状の第２の成形体を得る工程と、
前記第１の成形体及び前記第２の成形体とを積層し、加圧焼結することによって、前記微粒子層および前記粗粒子層を含む前記磁気ヘッドスライダー用セラミックス基板を得る工程と
を包含する磁気ヘッドスライダー用セラミックス基板の製造方法。
【請求項１３】
請求項１に記載の磁気ヘッドスライダー用セラミックス基板の製造方法であって、
前記金属炭化物を構成する金属および炭素と、アルミナとを含み、所定の粒度分布を有する原料粉末を成形することによって、成形体を得る工程と、
反応発生ガスを内部に閉じ込めながら前記成形体を加圧焼結することによって磁気ヘッドスライダー用セラミックス基板を得る工程と
を包含する磁気ヘッドスライダー用セラミックス基板の製造方法。
【請求項１４】
前記基板を得る工程において、成形体の内部の粒成長を促進させることにより、一対の前記微粒子層と前記一対の微粒子層に挟まれた前記粗粒子層とを形成する請求項１３に記載の磁気ヘッドスライダー用セラミックス基板の製造方法。
【発明の詳細な説明】
【技術分野】
【０００１】
本発明は、ハードディスクドライブやテープ記録装置などの磁気ヘッドスライダーの製造に用いられるセラミックス基板、磁気ヘッドスライダーおよびセラミックス基板の製造方法に関する。
【背景技術】
【０００２】
ハードディスクドライブやテープ記録装置は、データの記録再生を行う磁気ヘッドが形成された磁気ヘッドスライダーを備える。磁気ヘッドスライダーに形成された磁気ヘッドを磁気ディスクや磁気テープに接近させた状態で、磁気ヘッドに磁界を発生させ、磁気ディスクや磁気テープにデータを記録し、また、磁気ディスクや磁気テープに記録された磁気による情報を磁気ヘッドで検出する。
【０００３】
磁気ヘッドスライダーは、セラミックス基板の表面に多数の磁気ヘッドを形成し、セラミックス基板をダイヤモンドブレードなどで切削することにより切断し、個々の磁気ヘッドを含むチップに分割することによって製造される。磁気ヘッドが形成される面のサイズは例えば１ｍｍ×０．５ｍｍ程度である。また、セラミックス基板の厚さが磁気ヘッドスライダーの長さとなり、例えば、１ｍｍ程度である。
【０００４】
このように、磁気ヘッドは、セラミックス基板の微小な領域に形成する必要があり、また、セラミックス基板を微小なサイズに切り分ける必要があるため、磁気ヘッドスライダー用のセラミックス基板には、（１）基板表面の平滑性が高いこと（２）基板切断時にチッピングが生じにくいこと（３）基板切断時における切削抵抗が小さいことが一般に求められる。
【０００５】
また、磁気ヘッドスライダーの側面は切断面であり、そのままハードディスクドライブ内の雰囲気に曝される。この面の切断特性が悪いと、稜線部にチッピング及びクラックが発生し、切断面には大きなピットが発生する。このピット内あるいは、粗い切断面にパーティクルが入り込むと、ハードディスクドライブの完成後、使用中にパーティクルがピットや切断面から脱落したり、チッピングやクラックの部分から基板の破片が脱落し、ヘッドクラッシュを引き起こし得る。このため、磁気ヘッドスライダー用のセラミックス基板には、（４）切断面の平滑性が高いことも求められる。
【０００６】
従来の磁気ヘッドスライダー用基板として、特許文献１は、Ａｌ2Ｏ3を主成分とし、ＴｉＣを２０〜４０質量％の割合で含有し、Ａｌ2Ｏ3の平均結晶粒径が、ＴｉＣの平均結晶粒径より５〜５０％大きい磁気ヘッド用基板を開示している。また、特許文献２は、２４〜７５ｍｏｌ％のα−Ａｌ2Ｏ3と残部がＮａＣｌ型の結晶構造のＴｉＣXＯYＮZからなる磁気ヘッド用基板を開示している。
【０００７】
近年、ハードディスクドライブやテープ記録装置に求められる記録密度はますます高くなっている。このため、記録密度の向上に伴い、磁気ヘッドスライダーのサイズも小さくなってきており、磁気ヘッドスライダー用のセラミックス基板にも、（１）から（４）についての特性向上が求められている。
【０００８】
（１）から（４）についての特性を向上させるためには、セラミックス基板を構成する結晶粒子の粒径をより小さくすることが考えられる。特許文献１は、上述の組成を有するセラミックス基板では、１μｍ以下の平均結晶粒径および０．２５μｍ以下の表面粗さ（Ｒｍａｘ）を実現できると記載している。
【先行技術文献】
【特許文献】
【０００９】
【特許文献１】特開平７−２４２４６３号公報
【特許文献２】特開平８−３４６６２号公報
【発明の概要】
【発明が解決しようとする課題】
【００１０】
しかし、本件発明者が、より高密度記録を実現し得る磁気ヘッドスライダー用のセラミックス基板を詳細に検討したところ、セラミックス基板を構成する結晶粒子の粒径を小さくしても、チッピングや切断面の平滑性を十分に向上させることができない場合があることが分かった。また、切削抵抗が十分には小さくならないことが分かった。
【００１１】
本発明はこのような従来技術の課題の少なくとも１つを解決し、切断時のチッピングが抑制され、快削性に優れたセラミックス基板、磁気ヘッドスライダー、ハードディスクドライブおよびセラミックス基板の製造方法を提供することを目的とする。
【課題を解決するための手段】
【００１２】
本発明のセラミックス基板は、第１の主面および第２の主面を有し、２０質量％以上８０質量％以下の金属炭化物とアルミナとを主成分として含むセラミックス材料から構成されるセラミックス基板であって、前記セラミックス基板は、平均結晶粒径ａの微粒子層と平均結晶粒径ｂの粗粒子層とを含み、前記微粒子層の厚さｔ１、前記セラミックス基板の厚さＴ、平均結晶粒径ａおよび平均結晶粒径ｂは０．０５Ｔ≦ｔ１≦０．９５Ｔおよび１．１≦ｂ／ａの関係を満たす。
【００１３】
ある好ましい実施形態において、前記微粒子層の平均結晶粒径ａは１μｍ以下である。
【００１４】
ある好ましい実施形態において、前記金属炭化物の金属は、Ｔｉ、Ｎｂ、Ｃｒ、Ｍｏ、Ｗから選ばれる少なくとも１種を含む。
【００１５】
ある好ましい実施形態において、前記セラミックス材料は、１００質量％の前記主成分に対して１質量％以下の添加物を更に含み、前記添加物は、Ｃｒ、Ｍｇ、Ｃａ、Ｓｃ、Ｓｒ、Ｙ、Ｚｒ、Ｎｂ、またはＴｉの酸化物およびＣの少なくとも一種を含む。
【００１６】
ある好ましい実施形態において、前記微粒子層は、前記第１の主面または前記第２の主面と接している。
【００１７】
ある好ましい実施形態において、前記微粒子層を２つ含み、前記２つの微粒子層は、前記第１の主面および前記第２の主面とそれぞれ接している。
【００１８】
本発明の磁気ヘッドスライダーは上記いずれかに記載のセラミックス基板を、前記第１の主面および前記第２の主面に対して非平行な方向に切断することによって得られるチップによって構成される本体と、前記本体に保持された記録再生素子とを備える。
【００１９】
ある好ましい実施形態において、前記チップは前記切断によって生じた切断面を有し、前記切断面の表面粗さＲmaxは０．３μｍ以下である。
【００２０】
ある好ましい実施形態において、前記切断面の稜線部におけるチッピングは５μｍ以下である。
【００２１】
本発明のハードディスクドライブは、上記いずれかに記載の磁気ヘッドスライダーを備える。
【００２２】
本発明のセラミックス基板の製造方法は、上記いずれかに記載のセラミックス基板の製造方法であって、前記金属炭化物を構成する金属および炭素と、アルミナとを含み、第１の粒度を有する第１の原料粉末を成形することによって、層状の第１の成形体を得る工程と、前記金属炭化物を構成する金属および炭素と、アルミナとを含み、第２の粒度を有する第２の原料粉末を成形することによって、層状の第２の成形体を得る工程と、前記第１の成形体及び前記第２の成形体とを積層し、加圧焼結することによって、前記微粒子層および前記粗粒子層を含む前記セラミックス基板を得る工程とを包含する。
【００２３】
本発明のセラミックス基板の製造方法は、上記いずれかに記載のセラミックス基板の製造方法であって、前記金属炭化物を構成する金属および炭素と、アルミナとを含み、所定の粒度分布を有する原料粉末を成形することによって、成形体を得る工程と、反応発生ガスを内部に閉じ込めながら前記成形体を加圧焼結することによって、セラミックス基板を得る工程とを包含する。
【００２４】
ある好ましい実施形態において、前記セラミックス基板を得る工程において、成形体の内部の粒成長を促進させることにより、一対の前記微粒子層と前記一対の微粒子層に挟まれた前記粗粒子層とを形成する。
【発明の効果】
【００２５】
本発明のセラミックス基板によれば、セラミックス基板全体の厚さをＴとし、微粒子層の厚さをｔ１とする場合、０．０５Ｔ≦ｔ１≦０．９５Ｔの関係を満たしており、微粒子層を構成する結晶粒子の平均結晶粒径ａおよび粗粒子層を構成する結晶粒子の平均結晶粒径ｂが１．１≦ｂ／ａの関係を満たしていることにより、ダイヤモンドブレードなどの砥石の目詰まりが生じにくく、切削抵抗が小さくなる。このため、快削性に優れ、チッピングの生じにくいセラミックス基板を提供することができる。
【図面の簡単な説明】
【００２６】
【図１】本発明によるセラミックス基板の実施形態を示す模式的な断面図である。
【図２】本発明によるセラミックス基板の他の実施形態を示す模式的な断面図である。
【図３】（ａ）から（ｅ）は本発明による磁気ヘッドスライダーの実施形態の製造工程を示す模式図である。
【発明を実施するための形態】
【００２７】
（第１の実施形態）
以下、本発明によるセラミックス基板およびその製造方法の実施形態を説明する。
【００２８】
図１は本実施形態のセラミックス基板１０の断面を模式的に示している。セラミックス基板１０は、ハードディスクドライブやテープ記録装置などの磁気ヘッドスライダーに用いられる。また、磁気ヘッドスライダーを製造する際に支持基板等として用いられてもよい。図１に示すようにセラミックス基板１０は、第１の主面１０ａおよび第２の主面１０ｂを有する。セラミックス基板１０が磁気ヘッドスライダーに用いられる場合には、第１の主面１０ａまたは第２の主面１０ｂに記録再生素子が設けられる。
【００２９】
セラミックス基板１０は、微粒子層１２および粗粒子層１３を含む。本実施形態では、微粒子層１２は、第１の主面１０ａに接しており、粗粒子層１３は第２の主面１０ｂに接している。
【００３０】
微粒子層１２および粗粒子層１３は、本実施形態では同じ組成を有する。つまりセラミックス基板１０全体として均一な組成を有し、磁気ヘッドスライダーに適したセラミックス材料からなる。しかし、微粒子層１２および粗粒子層１３の組成は互いに異なっていてもよい。例えば、以下において詳細に説明するように、微粒子層１２を構成する粒子の平均結晶粒径は粗粒子層１３を構成する粒子の平均結晶粒径よりも小さい。このため、結晶粒径を異ならせる目的で微粒子層１２および粗粒子層１３の一方に添加剤を添加したり、焼結時等における結晶成長条件の差異などによって、平均結晶粒径の違い等による組成の差異が生じていてもよい。セラミックス基板１０は微粒子層１２および粗粒子層１３以外の層を含まないことが好ましい。
【００３１】
セラミックス基板１０を構成するセラミックス材料は、金属炭化物とアルミナ（Ａｌ2Ｏ3）とを主成分として含む。主成分中、金属炭化物が２０質量％以上８０質量％以下の割合で含まれることが好ましい。セラミックス材料がこの範囲の組成を有する場合、セラミックス基板１０は良導体となり、静電気の発生を忌避する電気電子分野の部品、ジグ（治具）等にセラミックス基板１０を好適に用いることができる。ここで良導体とは、静電気の蓄積を抑制する程度に導電性を有するという意味である。具体的には、１×１０-5Ω・ｃｍ以上１×１０9Ω・ｃｍ以下の体積抵抗率を有することをいう。より好ましくは、セラミックス基板１０は、１×１０-5Ω・ｃｍ以上１×１０2Ω・ｃｍ以下の体積抵抗率を有する。また、金属炭化物とアルミナとの組み合わせは、単層のセラミックス材料と比較して、機械加工性に優れる。金属炭化物とアルミナとの粒界は、アルミナとアルミナの粒界よりも結合が弱く、それにより切削抵抗を低減させる効果がある。
【００３２】
金属炭化物は、主として金属および炭素からなり、炭化物の格子の一部が空孔、もしくは他の元素に置換されていてもよい。主成分中、金属炭化物の含有量が２０質量％未満である場合、セラミックス基板１０の電気抵抗は急激に上昇する。また、８０質量％を超える場合、セラミックス基板１０の曲げ強度の低下と相対密度の低下が顕著になる。金属炭化物を構成する金属はＴｉ、Ｎｂ、Ｃｒ、Ｍｏ、Ｗから選ばれる少なくとも１種である。
【００３３】
セラミックス基板１０のセラミックス材料は、主成分以外の添加物を含んでいてもよい。具体的には、焼結助剤等を含んでいてもよい。セラミックス材料が焼結助剤を含む場合、添加物の添加量は、１００質量％の主成分に対して１．０質量％以下であることが好ましい。添加物としては、Ｃｒ、Ｍｇ、Ｃａ、Ｓｃ、Ｓｒ、Ｙ、Ｚｒ、Ｎｂ、またはＴｉの酸化物もしくは、Ｃから選択される少なくとも１種である。添加物の添加量が１．０質量％を超えると各加工面の表面粗さが大きくなる場合がある。ＭｇＯにはアルミナの粒成長を抑制する効果がある。このため、微粒子層１２にＭｇＯを添加すると、容易に微粒子層１２と粗粒子層１３の粒径比を制御することができる。一方、Ｙ2Ｏ3にはアルミナの粒成長を助長する働きがある。このため、粗粒子層１３にＹ2Ｏ3を添加すると同様に粒径比を制御することが容易になる。ただし、上述したように添加物は加工面の表面粗さを大きくする場合がある。このため、添加物の添加量は０．５質量％以下が好ましく、添加物を含まない（０質量％）ことがより好ましい。
【００３４】
本実施形態のセラミックス基板１０において、微粒子層１２を構成する結晶粒子１２ｐの平均結晶粒径ａは、粗粒子層１３を構成する結晶粒子１３ｐの平均結晶粒径ｂよりも小さい。これによりセラミックス基板１０は快削性に優れ、切断時のチッピングも抑制される。このような効果が得られる詳細な理由は完全には明らかではないが、以下のように考えられる。
【００３５】
一般に、セラミックス基板を切削する場合、ダイヤモンドブレードのダイヤモンドにセラミックス基板の切削屑が付着あるいは堆積し、ダイヤモンドブレードの目詰まりが生じると考えられる。しかし、結晶粒子１２ｐと結晶粒子１３ｐとで粒径に差異があることにより、ダイヤモンドブレードがドレッシングされ、目詰まりをおこしていた切削屑が除去されるものと考えられる。つまり自生作用によって、ダイヤモンドブレードの切削性能が維持されると考えられる。
【００３６】
また、結晶粒子１２ｐと結晶粒子１３ｐとで結晶粒径が異なるので、切断時に発生する熱の局所的な熱の伝わり方が微粒子層１２と粗粒子層１３とで異なる。具体的には、粗粒子層１３では熱を散乱させる結晶粒界が少ないため、微粒子層１２に比べて、熱伝導率が高くなる。このため、微粒子層１２と粗粒子層１３とで熱による膨張に差異が生じ、粗粒子層１３に引っ張り応力が発生する。これにより、切削抵抗を低減させると考えられる。
【００３７】
このような効果は、結晶粒径の異なる微粒子および粗粒子がセラミックス基板を構成しているセラミックス材料に含まれていることによって得られる。しかし、セラミックス基板１０中に結晶粒子１２ｐおよび結晶粒子１３ｐが均一に分布している場合には、上述した効果は十分には発揮されず、ある程度、微粒子および粗粒子が偏在していることが好ましい。平均結晶粒径の相対的に小さい結晶粒子１２ｐによって構成される微粒子層１２と平均結晶粒径の相対的に大きい結晶粒子１３ｐによって構成される粗粒子層１３とを含むことが好ましい。ただし、微粒子層１２および粗粒子層１３の厚さはセラミックス基板１０全体において均一でなくてもよい。
【００３８】
詳細な実験の結果、図１に示すようにセラミックス基板１０全体の厚さをＴとし、微粒子層１２の厚さおよび粗粒子層１３の厚さをそれぞれｔ１、ｔ２とする場合、０．０５Ｔ≦ｔ１≦０．９５Ｔの関係を満たしている場合にセラミックス基板１０は快削性に優れることが分かった。
【００３９】
微粒子層１２の厚さｔ１がセラミックス基板１０の厚さＴの５％未満である場合、粗粒子１３ｐがダイヤモンドブレードの周辺に堆積し、切削抵抗が高くなる。また、微粒子層１２の厚さｔ１がセラミックス基板１０の厚さＴの９５％を超える場合、微粒子１２ｐがダイヤモンドブレードの周辺に堆積し、同様に切削抵抗が高くなる。
【００４０】
微粒子層１２を構成する結晶粒子１２ｐの平均結晶粒径ａおよび粗粒子層１３を構成する結晶粒子１３ｐの平均結晶粒径ｂは１．１≦ｂ／ａの関係を満たしていることが好ましい。ｂ／ａが１．１未満である場合（下限は１である）、結晶粒子１２ｐおよび結晶粒子１３ｐの粒径差が小さいすぎるためダイヤモンドブレードの自生作用が働かず、切削抵抗は著しく上昇する。一方、ｂ／ａが大きいほど上述した効果を得ることができ、快削性は高まる。つまり、機械加工性については上限値はない。しかし、ｂ／ａが３．０を超えると、セラミックス基板１０の曲げ強度が低下する場合がある。このため、ｂ／ａは３．０以下であることが好ましい。
【００４１】
なお、平均結晶粒径は、セラミックス基板１０の断面を鏡面に研磨し、加熱エッチング処理を行い粒界を出現させ、微分干渉顕微鏡、もしくは走査型電子顕微鏡により結晶を撮影し、コード法により算出して求められる。セラミックス基板１０の厚さ方向における平均結晶粒径の分布は、セラミックス基板１０の厚さ方向の任意の深さにおいて、セラミックス基板１０の厚さ方向と垂直な所定の長さを有する線分上に位置する粒子の直径を上述の方法で計測し、得られた値の平均を求めることによって得られる。また、本願明細書では、微粒子層１２は、厚さ方向において、平均結晶粒径が最も小さくなる点から、平均結晶粒径の変化率が１０％を下回る範囲として規定され、残部が粗粒子層として規定される。微粒子層１２の比率は、微粒子層１２の面積を断面の面積で除し、粗粒子層１３の比率は残部として求める。
【００４２】
上述の理由から分かるように、これらの条件を満たす限り、セラミックス基板１０において、微粒子層１２および粗粒子層１３がいずれに位置していても本実施形態の上述した効果を得ることができる。また、セラミックス基板１０は微粒子層１２および粗粒子層１３をそれぞれ複数含んでいてもよい。例えば図２に示すようにセラミックス基板１０’は、一対の微粒子層１２とこれらに挟まれた粗粒子層１３を備えていてもよい。この場合、微粒子層１２の厚さをそれぞれｔ１１、ｔ１２とし、ｔ１１とｔ１２の合計の厚さをｔ１としたとき、合計の厚さｔ１がセラミックス基板１０’全体の厚さＴに対して、０．０５Ｔ≦ｔ１≦０．９５Ｔの関係を満たしていればよい。
【００４３】
ただし、磁気ヘッドスライダーの記録再生素子を形成する面は平滑であることが好ましい。このため、セラミックス基板１０を磁気ヘッドスライダーに用いる場合、第１の主面１０ａまたは第２の主面１０ｂのいずれか一方に微粒子層１２が接しており、微粒子層１２の表面が第１の主面１０ａまたは第２の主面１０ｂであることが好ましい。
【００４４】
さらに、記録再生素子を形成する面の平滑性を高めるために、微粒子層１２の平均結晶粒径ａは、１．０μｍ以下であることが好ましい。また、第１の主面１０ａまたは第２の主面１０ｂは、セラミックス基板１０を用いて磁気ヘッドスライダーを作製した場合に磁気ヘッドの浮上量を測定するための面となる。一般に、磁気ヘッドの浮上量を計測する場合、記録再生素子が設けられた面の直径２５μｍの領域に測定用の光を照射し、反射光を検出することによって行われる。このため、測定用の光が照射される領域の反射率のばらつきは小さい方が好ましく、具体的には、平均結晶粒径は１μｍ以下であることが好ましい。反射率のばらつきは、セラミックス基板１０の第１の主面１０ａまたは第２の主面１０ｂを鏡面に研磨したのち、画像解析装置で、直径２５μｍの領域を任意で３０点測定し、その標準偏差の値をバラツキとした。
【００４５】
このように本実施形態のセラミックス基板によれば、セラミックス基板全体の厚さをＴとし、微粒子層の厚さをｔ１とする場合、０．０５Ｔ≦ｔ１≦０．９５Ｔの関係を満たしており、微粒子層を構成する結晶粒子の平均結晶粒径ａおよび粗粒子層を構成する結晶粒子の平均結晶粒径ｂが１．１≦ｂ／ａの関係を満たしていることにより、ダイヤモンドブレードなどの砥石の目詰まりが生じにくく、切削抵抗が小さくなる。このため、快削性に優れ、チッピングの生じにくいセラミックス基板を提供することができる。
【００４６】
なお、上述したように、セラミックス基板において、微粒子層および粗粒子層の厚さは、セラミックス基板全体において、均一でなくてもよく、上述した微粒子層の厚さの関係を満たす限り、本実施形態の効果を得ることができる。また、微粒子層および粗粒子層の平均結晶粒径の比率もセラミックス基板全体において、一定でなくてもよく、上述した比率の関係を満たす限り、本実施形態の効果を得ることができる。
【００４７】
次に、図１および図２を参照しながら本実施形態によるセラミックス基板１０の製造方法を説明する。
【００４８】
まず、微粒子層１２用の原料粉末および粗粒子層１３用の原料粉末を用意する。具体的には、セラミックス基板１０のセラミックス材料に含まれる金属炭化物を構成している金属および炭素と、アルミナを構成しているアルミニウムとを含み、第１の粒度を有する第１の原料粉末および第２の粒度を有する第２の原料粉末を用意する。例えば、アルミナ、ＴｉＣ、およびＴｉＯ2を用意し、上述したセラミックス材料の組成比となるように各原料を秤量し、ボールミルなどで混合、粉砕する。この際、混合、粉砕条件を調整することで、粒度の異なるスラリーを得ることができる。焼結後に生成する微粒子層１２および粗粒子層１３の平均結晶粒径ａ、ｂが、上述した条件を満たすように第１の原料粉末の第１の粒度および第２の原料粉末の第２の粒度を決定する。その後、各々、噴霧乾燥装置により乾燥し、第１の原料粉末および第２の原料粉末を得る。
【００４９】
次に、第１の原料粉末および第２の原料粉末を成形することによって、層状の第１及び第２の成形体をそれぞれ得る。具体的には、第１の原料粉末と第２の原料粉末をそれぞれ所定の寸法を有する金型でプレス成型して、所定の板形状（層状）を有する第１の成形体および第２の成形体を得る。あるいは、第１の原料粉末と第２の原料粉末とバインダ（例えば、アクリル系またはポリビニルアルコール系結合剤、脂肪酸エステル系またはポリエチレングリコール系可塑剤、分散剤）および溶媒（水またはメタノール、エタノール等有機溶媒）とを混合し、押出し成形、ドクターブレード成形等でいわゆるシート成形を行い、シート状に成形した後に所定寸法に切断、脱脂して、所定の板形状（層状）を有する第１の成形体および第２の成形体を得る。焼結後に生成する微粒子層１２および粗粒子層１３の厚さｔ１、ｔ２およびこれらの合計の厚さＴが上述した数値範囲を満たすように、第１の成形体および第２の成形体の厚さを調製する。
【００５０】
次に、モールドの中に第２の成形体を配置しその上に第１の成形体を積層する。ＨＰ（ホットプレス）処理によって、第１の成形体および第２の成形体を加圧焼結し、セラミックス基板１０を得る。本実施形態では、図１に示すセラミックス基板１０が製造できるが、第１の成形体を追加し、図２に示す構造を有するセラミックス基板１０’を製造することも可能である。
【００５１】
また、セラミックス基板は、単一の粒径分布を有する原料粉末を用いても製造することができる。この場合、図２に示す構造を有するセラミックス基板１０’が得られる。
【００５２】
まず、原料粉末を用意する。具体的には、セラミックス基板１０’のセラミックス材料に含まれる金属炭化物を構成している金属および炭素と、アルミナを構成しているアルミニウムとを含み、所定の粒度を有する原料粉末を用意する。例えば、アルミナ、ＴｉＣ、およびＴｉＯ2を用意し、上述したセラミックス材料の組成比となるように各原料を秤量し、ボールミルなどで混合、粉砕する。この際、混合、粉砕条件を調整することで、所定の粒度のスラリーを得ることができる。その後、噴霧乾燥装置により乾燥し、原料粉末を得る。
【００５３】
次に、原料粉末を成形することによって、層状の成形体を得る。具体的には、原料粉末を、所定の寸法を有する金型でプレス成型して、所定の板形状（層状）を有する成形体を得る。その後、反応によって発生したガス（以下、反応発生ガスという）を内部に閉じ込めながら成形体を加圧焼結することによってセラミックス基板１０’を得る。反応発生ガスを内部に閉じ込めることによって、成形体のうち、内部部分において選択的に粒成長が促進し、粗粒子層１３が形成する。これにより、図２に示すように粗粒子層１３が一対の微粒子層１２に挟まれたセラミックス基板１０’を得ることができる。原料粉末の粒度および焼結時の温度および圧力を調整することによって、上述した平均結晶粒径の比および基板全体の厚さに対する微粒子層の厚さの関係を満たすセラミックス基板１０’を得ることができる。
【００５４】
（第２の実施形態）
以下、本発明による磁気ヘッドスライダーおよびその製造方法の実施形態を説明する。
【００５５】
まず、磁気ヘッドスライダーの製造方法を説明する。図３（ａ）に示すように、第１の実施形態で説明した第１の主面１０ａおよび第２の主面１０ｂを有するセラミックス基板１０を用意する。セラミックス基板１０の厚さＴは、磁気ヘッドスライダー３０（図３（ｅ））のスライダー長となる。
【００５６】
次に、図３（ｂ）に示すように、セラミックス基板１０の第１の主面１０ａ上に、フォトリソグラフィプロセスを用いて磁気回路を含む複数の記録再生素子２０を形成する。その後、図３（ｃ）に示すように、ダイヤモンドブレードなどによって、第１の主面１０ａおよび第２の主面１０ｂに対して非平行な方向、例えば、第１の主面１０ａおよび第２の主面１０ｂに対して垂直な方向にセラミックス基板１０を切断することによって、複数の棒状片（Ｒｏｗといわれる。）１５を得る。図３（ｄ）に示すように、切断された棒状片１５は、２つの切断面１５ａ、１５ｂを含む。２つの切断面１５ａ、１５ｂのうち、切断面１５ｂにエアベアリング構造２１等の浮上面加工を施す。
【００５７】
その後、図３（ｅ）に示すように、棒状片１５を切断し、複数の磁気ヘッドスライダー３０が得られる。磁気ヘッドスライダー３０の長さＴは用いたセラミックス基板１０の厚さに概ね一致し、０．８ｍｍから１．２ｍｍ程度である。また、磁気ヘッドスライダー３０の幅Ｗは１．０ｍｍ程度であり、厚さＨは０．３ｍｍ程度である。
【００５８】
このようにして作製される磁気ヘッドスライダー３０は、セラミックス基板１０を切断することにより得られたチップである本体１６を含む。本体１６は、切断面１６ａ、１６ｂと平滑面１６ｃ、１６ｄとを含む。切断面１６ａ、１６ｂは、セラミックス基板１０を切断することにより形成され、切断面１６ｂにエアベアリング構造２１が設けられている。一方、平滑面１６ｃ、１６ｄは、それぞれ、セラミックス基板１０の第１の主面１０ａおよび第２の主面１０ｂの一部であり、平滑面１６ｃに記録再生素子２０が設けられている。
【００５９】
第１の実施形態で説明したように、セラミックス基板１０は、第１の実施形態で説明した構造を備えることにより、快削性に優れ、切削抵抗が小さくなっている。このため、セラミックス基板１０の切断に要する時間が短くなり、セラミックス基板１０から多数の磁気ヘッドスライダー３０を作製するのに要する時間が大幅に短縮される。よって、スループットが大きく向上する。
【００６０】
また、快削性に優れることにより、切断面１６ａ、１６ｂの表面粗さも小さくなる。具体的には、切断面１６ａ、１６ｂの表面粗さＲｍａｘは、０．３μｍ以下であることが好ましい。これにより、切削屑などのパーティクルが、切断面１６ａ、１６ｂに付着しにくくなり、また、超音波洗浄等により切断面１６ａ、１６ｂに付着したパーティクルは容易に除去し得る。このため、本実施形態の磁気ヘッドスライダー３０を用いて、ハードディスクドライブを製造した場合、使用中における磁気ヘッドスライダー３０からのパーティクルの脱離による発塵が抑制され、信頼性の高い磁気ヘッドスライダーおよび、ハードディスクドライブを実現することができる。
【００６１】
また、快削性に優れることにより、切断面１６ａ、１６ｂの稜１６ｅにおけるチッピングが抑制される。具体的には、稜１６ｅに生じるチッピングの長さは５μｍ以下に抑制されることが好ましい。ここでチッピングの長さとは、稜１６ｅに対して垂直な方向におけるチッピングのサイズをいう。このようなチッピング特性を備えることにより、ハードディスクドライブの使用中にチッピング部分から本体１６の一部が脱落し、パーティクルとなって発塵することが抑制され、信頼性の高い磁気ヘッドスライダーおよび、ハードディスクドライブを実現することができる。
【００６２】
上述したように、本実施形態の磁気ヘッドスライダーは好適にハードディスドライブに用いられる。具体的には、本実施形態の磁気ヘッドスライダーをサスペンションに取り付け、ヘッドジンバルを作製し、作製したヘッドジンバルに駆動コイルなどを取り付け、ヘッドスタックアッセンブリを作製する。ヘッドスタックアッセンブリおよび磁気ディスクを組み込み、ハードディスクドライブを作製する。このようにして作製されるハードディスクドライブは、本実施形態の磁気ヘッドスライダーを備えているため、磁気ヘッドスライダーからの発塵が抑制されており、高い信頼性を有する。
【００６３】
なお、本実施形態の効果は、セラミックス基板を切削する際に、上述した微粒子層の厚さの関係および微粒子層および粗粒子層の平均結晶粒径の比率の関係を満たしていれば、得ることができる。したがって、セラミックス基板を切断後に、第１および第２の主面をエッチングあるいは、研磨し、微粒子層を薄くしてもよい。
【実施例】
【００６４】
以下、本発明の実施例を説明する。セラミックス基板の微粒子層および粗粒子層の平均結晶粒径サイズおよび厚さを異ならせた試料を作製し、特性を評価した。
【００６５】
上述したように、セラミックス基板中の微粒子層は、以下の方法によって定義した。まず、セラミックス基板中、厚さ方向において平均結晶粒径が最も小さくなる点を決定し、この点を通り、第１の主面および第２の主面に平行な線を規定した。次に、この線から厚さ方向に平均結晶粒径が１０％より大きくならない範囲を決定した。決定した範囲を微粒子層とし、残部を粗粒子層とした。微粒子層の比率は、微粒子層の面積を全体の面積で除し、粗粒子層の比率は残部として求めた。
【００６６】
切削抵抗の評価は以下の方法にしたがった。まず、作製したセラミックス基板を切断し、研削および研磨を行って、５０ｍｍ×５０ｍｍ×０．５ｍｍの大きさのサンプルを作製した。これを、砥石の切り込み部分を凹状に切り抜いたジグ（治具）の上に、熱可塑性のワックスで接着固定し、サンプルを準備した。切断は以下の条件で行った。切断装置は、不二越社製の精密切断装置を用い、砥石を回転させるためのスピンドルの負荷抵抗、すなわち所定の回転数を得るための消費電力が計測できるように電気配線を行い、レコーダーで消費電力をモニターした。砥石には、外径がφ８０ｍｍ、厚さ０．１ｍｍであり、８００番のダイヤモンドを有するメタルブレードを用いた。各評価の前には砥石のドレッシングを行い、常に初期状態で評価ができるようにした。準備ができたサンプルを装置の中にセットし、１００００回転（ｒｐｍ）の回転数で砥石を回転させ、２００ｍｍ／ｍｉｎの送り速度で加工を行い、５０ｍｍのサンプルを切断した時の最大値の消費電力の値を求めた。この値は、セラミックス基板の切削抵抗に比例すると考えられため、この値をセラミックス基板の切削抵抗の評価に用いた。以下、この値を切削特性と呼ぶ。
【００６７】
（実施例１）
９９．９％以上の純度のアルミナ、９８％以上の純度のＴｉＣおよび９９．９％以上の純度のＴｉＯ2を用い、これらを６５質量％のアルミナ、２５質量％のＴｉＣおよび１０質量％のＴｉＯ2となる比率で秤量し、ボールミルなどで混合、粉砕した。この際、混合、粉砕条件を調整することで、粒度の異なるスラリーを得た。その後、各々、噴霧乾燥装置により乾燥し、微粒子層用の第１の原料粉末および粗粒子層用の第２の原料粉末を準備した。
【００６８】
第１および第２の原料粉末を、所定の寸法を有する金型でプレス成型することで、所定の板状（層状）の微粒子層となる第１の成形体と粗粒子層になる第２の成形体を得た。あるいは、第１の原料粉末と第２の原料粉末とバインダ（例えば、アクリル系またはポリビニルアルコール系結合剤、脂肪酸エステル系またはポリエチレングリコール系可塑剤、分散剤）および溶媒（水またはメタノール、エタノール等有機溶媒）とを混合し、押出し成形、ドクターブレード成形等でいわゆるシート成形を行い、シート状に成形した後に所定寸法に切断、脱脂することで所定の板状（層状）の微粒子層となる第１の成形体と粗粒子層になる第２の成形体を得てもよい。この第１および第２の成形体をカーボンモールドの中に、第２の成形体、第１の成形体の順番に充填し、これを非酸化性雰囲気中で相対密度が９９％以上になる温度圧力条件（温度：１５００〜１８００℃  圧力：２０ＭＰａ〜３５ＭＰａ）でＨＰ（ホットプレス）処理を行い、所定の微粒子層および粗粒子層の断面比率を有する焼結体を得た。
【００６９】
得られた焼結体の切断特性、切断面の表面粗さ、チッピング特性を評価した。結果を表１に示す。表１において、微粒子層（ａ）および粗粒子層（ｂ）の粒径は平均結晶粒径を示している。微粒比率は粗粒子層の粒径を微粒子層の粒径で割った値（（ｂ）の粒径／（ａ）の粒径）である。
【００７０】
【表１】
0005698691.tif 000002
【００７１】
試料１から試料８の結果から、微粒子層の厚さが５％未満である場合（試料１）および微粒子層の厚さが９５％を超える場合（試料８）、切削特性が大きくなり、また、チッピングも大きくなることが分かる。さらに、切断面の表面粗さも大きい。これに対し、微粒子層の厚さが５％以上９５％以下であれば、切削特性は概ね２００Ｗ以下であり、また、チッピングも概ね５μｍよりも小さい。切断面の表面粗さも概ね０．２μｍ以下である。したがって、これらの範囲で微粒子層および粗粒子層を含むことにより、良好な快削性、平滑な切断面が得られ、チッピングも抑制されることが分かる。特に、微粒子層の厚さが１０％以上９０％以下であれば（試料３から試料６）、これらの特性はより向上することが分かる。つまり、微粒子層の厚さｔ１およびセラミックス基板の厚さＴは０．１０Ｔ≦ｔ１≦０．９０Ｔであることがより好ましいことが分かる。
【００７２】
また、試料４と試料１７との比較から、微粒子層の平均結晶粒径ａおよび粗粒子層の平均結晶粒径ｂが１．１≦ｂ／ａを満たさない場合（試料１７）、切削特性が大きく、切断面の表面粗さが大きく、また、チッピングが大きくなる。
【００７３】
試料９から試料１５および試料１８から試料２０の結果から、微粒子層の平均結晶粒径ａが大きくなると、切断面の表面粗さは大きくなり、チッピングも大きくなる傾向がある。ただし、切削抵抗は特に大きくなるわけではない。このことから、セラミックス基板の快削性には、平均結晶粒径の異なる２つ以上の層が含まれていることが重要であることが分かる。また、特に、チッピングを抑制し、切断面の表面粗さを小さくするためには、微粒子層の平均結晶粒径ａは小さい方が好ましく、１μｍ以下であることがより好ましいことが分かる。さらに、試料１９、試料２０の結果から分かるように、微粒子層の平均結晶粒径ａが３μｍ以上になるとセラミックス基板の曲げ強度が小さくなる。
【００７４】
なお、試料１６および例えば試料１９を比較すれば分かるように、平均結晶粒径が０．８μｍであっても、粗粒子層を含まないセラミックス基板では、微粒子層の平均結晶粒径が３μｍであっても粗粒子層を含むセラミックス基板に比べて、切削抵抗が大きくなり、また、チッピングも大きくなる。これらの結果から、本発明の効果、特に、快削性、切断面の表面粗さおよびチッピング特性は、平均結晶粒径だけで単純に決まるものではなく、本発明の効果が当業者が容易に想到し得るものではないことが分かる。
【００７５】
（実施例２）
実施例１と同様、９９．９％以上の純度のアルミナ、９８％以上の純度のＴｉＣおよび９９．９％以上の純度のＴｉＯ2を用い、これらを６５質量％のアルミナ、２５質量％のＴｉＣおよび１０質量％のＴｉＯ2となる比率で秤量し、ボールミルなどで混合、粉砕した。得られたスラリーをスプレードライヤーで噴霧造粒し、原料粉末を調製した。
【００７６】
原料粉末を所定の寸法を有する金型でプレス成型することで、所定の板状（層状）の成形体を得た。あるいは、原料粉末とバインダ（例えば、アクリル系またはポリビニルアルコール系結合剤、脂肪酸エステル系またはポリエチレングリコール系可塑剤、分散剤）および溶媒（水またはメタノール、エタノール等有機溶媒）とを混合し、押出し成形、ドクターブレード成形等でいわゆるシート成形を行い、シート状に成形した後に所定寸法に切断、脱脂して成形体を得てもよい。作製した成形体をカーボンモールドの中に、エンボス加工が施されたカーボンシートに上下面を挟み充填した。これを非酸化性雰囲気（例えばアルゴン）中で相対密度が９９％以上になる温度圧力条件（温度：１４００℃〜１７００℃圧力：２０ＭＰａ〜３５ＭＰａ）でＨＰ（ホットプレス）処理を行い、所定の微粒子層と粗粒子層の断面比率となる焼結体を得た。この時、成型体内部の粒成長を促進させるため、反応発生ガス（炭酸ガスなど）を内部に閉じ込めることができる雰囲気圧力で焼結を行った。このような条件で焼結を行うことにより、図２に示す構造のセラミックス基板を得た。試料２５は、比較のために反応発生ガスを内部に閉じ込めない条件で焼結を行った。結果を表２に示す。
【００７７】
【表２】
0005698691.tif 000003
【００７８】
実施例１と同様、試料２１から試料２４も、快削性に優れ、切断面の表面粗さが小さく、チッピングが小さくなることが分かった。また、反応発生ガスを内部に閉じ込めない条件で焼結を行った場合、粗粒子層が生成されていないため、切削特性が大きく切断面の表面粗さも大きいことが分かった。
【産業上の利用可能性】
【００７９】
本発明は、ハードディスクドライブやテープ記録装置などの磁気ヘッドスライダーの製造に用いられるセラミックス基板や磁気ヘッドスライダーの製造の際に用いられる支持基板等に好適に使用される。
【符号の説明】
【００８０】
１０、１０’  セラミックス基板
１０ａ  第１の主面
１０ｂ  第２の主面
１２  微粒子層
１２ｐ、１３ｐ  結晶粒子
１３  粗粒子層
１５  棒状片
２０  記録再生素子
１６  本体
３０  磁気ヘッドスライダー
【図１】
0005698691.tif 000004
【図２】
0005698691.tif 000005
【図３】
0005698691.tif 000006